(57)【特許請求の範囲】
【請求項１】
矩形状の樹脂シートの片面の互いに平行な一対の端縁同士が熱融着されて形成された背シール部と、該背シール部に直交するように樹脂シートの端縁が熱融着されて形成された端縁シール部とを有し、食品が密封包装された電子レンジ調理用包装袋であって、
前記樹脂シートは、基材と、該基材の内側に設けられた熱融着層とを備え、
背シール部の先端には、開封開始部が設けられ、
背シール部が形成されている面側の樹脂シートには、前記基材が線状に切断されて形成された開封補助部が、背シール部の両側の各々に少なくとも１本設けられており、前記開封補助部は、開封開始部から開封した際の切り裂き進行方向の先に配置され、
前記開封補助部は、電子レンジによる加熱調理時に該電子レンジ調理用包装袋の内部圧力上昇によって開封補助部における基材と熱融着層とが剥離しながら熱融着層が引き伸ばされて該熱融着層を貫通する貫通孔が形成されることを特徴とする電子レンジ調理用包装袋。
【請求項２】
前記樹脂シートにおける基材と熱融着層とのラミネート強度が０．１〜３．０Ｎ／１５ｍｍであることを特徴とする請求項１に記載の電子レンジ調理用包装袋。
【請求項３】
前記基材と前記熱融着層との間に、前記基材と前記熱融着層とを接着している接着層をさらに備え、該接着層は、ポリエステルポリオール又はポリエーテルポリオールを含むポリウレタン系２液硬化型接着剤が硬化したものであり、接着層の塗布量が１．０〜５．０ｇ／ｍ２である、請求項１または２に記載の電子レンジ調理用包装袋。
【発明の詳細な説明】
【技術分野】
【０００１】
本発明は、包装した食品を電子レンジによって蒸し調理するのに適した包装袋に関する。
【背景技術】
【０００２】
食品においては、包装袋に収容したまま、電子レンジで加熱して調理することがある。通常、食品を包装袋に収容したまま電子レンジで加熱すると、食品内部から水蒸気が発生するため、包装袋が膨張し、やがて破裂する。
そこで、電子レンジ調理用包装袋においては、急激な破裂を防止するための対策が講じられている。例えば、特許文献１には、包装袋を構成する樹脂フィルムを２層とし、表側の樹脂フィルムに切り込みを１本形成した電子レンジ加熱用包装袋が開示されている。
【先行技術文献】
【特許文献】
【０００３】
【特許文献１】特開２００８−１１０７６３号公報
【発明の概要】
【発明が解決しようとする課題】
【０００４】
ところで、包装袋に収容したまま電子レンジ加熱して調理する食品の中には、加熱の際に食品から生じる水蒸気によって蒸し調理されるもの（例えばシュウマイや中華まんじゅう等）がある。
しかし、特許文献１に記載の包装袋は、単に加熱によって生じた水蒸気を放出しやすくするものであって、特に調理後の包装袋の開封について配慮されたものではなく、加熱された食品の取り出し性が充分であるとは言い難かった。
本発明は、包装した食品から発生する水蒸気を充分に保持して食品を充分に蒸すことができ、しかも食品を容易に取り出すことができる電子レンジ調理用包装袋を提供することを目的とする。
【課題を解決するための手段】
【０００５】
本発明は、以下の態様を有する。
［１］矩形状の樹脂シートの片面の互いに平行な一対の端縁同士が熱融着されて形成された背シール部と、該背シール部に直交するように樹脂シートの端縁が熱融着されて形成された端縁シール部とを有し、食品が密封包装された電子レンジ調理用包装袋であって、前記樹脂シートは、基材と、該基材の内側に設けられた熱融着層とを備え、背シール部の先端には、開封開始部が設けられ、背シール部が形成されている面側の樹脂シートには、前記基材が線状に切断されて形成された開封補助部が、背シール部の両側の各々に少なくとも１本設けられており、前記開封補助部は、開封開始部から開封した際の切り裂き進行方向の先に配置され、前記開封補助部は、電子レンジによる加熱調理時に該電子レンジ調理用包装袋の内部圧力上昇によって開封補助部における基材と熱融着層とが剥離しながら熱融着層が引き伸ばされて該熱融着層を貫通する貫通孔が形成されることを特徴とする電子レンジ調理用包装袋。
［２］前記樹脂シートにおける基材と熱融着層とのラミネート強度が０．１〜３．０Ｎ／１５ｍｍであることを特徴とする［１］に記載の電子レンジ調理用包装袋。
［３］前記基材と前記熱融着層との間に、前記基材と前記熱融着層とを接着している接着層をさらに備え、該接着層は、ポリエステルポリオール又はポリエーテルポリオールを含むポリウレタン系２液硬化型接着剤が硬化したものであり、接着層の塗布量が１．０〜５．０ｇ／ｍ２である、［１］または［２］に記載の電子レンジ調理用包装袋。
【発明の効果】
【０００６】
本発明の電子レンジ調理用包装袋は、包装した食品から発生する水蒸気を充分に保持して食品を充分に蒸すことができ、しかも食品を容易に取り出すことができる。
【図面の簡単な説明】
【０００７】
【図１】本発明の電子レンジ調理用包装袋の一実施形態を示す平面図である。
【図２】図１のＩ−Ｉ’断面図である。
【図３】図１の包装袋の開封を説明する図である。
【発明を実施するための形態】
【０００８】
本発明の電子レンジ調理用包装袋（以下、「包装袋」と略す。）の一実施形態について説明する。
図１に、本実施形態の包装袋の平面図を示す。本実施形態の包装袋１は、樹脂シート１０から構成されており、背シール部２０と端縁シール部（第１端縁シール部３０ａ、第２端縁シール部３０ｂ）とを有して、その内部に食品が密封包装された合掌平袋である。
【０００９】
（樹脂シート）
包装袋１を構成する樹脂シート１０は、矩形状であり、図２に示すように、基材１１と、基材１１の内側に設けられた熱融着層１２と、基材１１に熱融着層１２を接着するための接着層１３とを備える積層フィルムである。
【００１０】
［基材］
基材１１は、樹脂フィルムから構成されている。
基材１１の中でも、電子レンジにより加熱しても伸びにくい耐熱性を有するものが好ましい。具体的には、基材１１としては、ポリエチレンテレフタレート等のポリエステル、ポリアミド、ポリプロピレン、ポリビニルアルコール、エチレン−ビニルアルコール共重合体、ポリカーボネートおよびポリアセタール等で構成された樹脂フィルムが挙げられる。また、これらを多層共押出して得た積層フィルムであってもよい。また、樹脂フィルムは、無延伸フィルムであってもよいし、延伸フィルムであってもよいが、加熱時の伸びにくさの点から、延伸フィルムが好ましい。
基材１１の厚さは６〜５０μｍであることが好ましく、９〜３０μｍであることがより好ましい。基材１１の厚さが前記下限値以上であれば、充分に熱融着でき、前記上限値以下にすれば、熱融着層１２を容易に形成できる。
【００１１】
［熱融着層］
熱融着層１２は、対向する熱融着層１２と熱融着可能な層である。
熱融着層１２を構成する樹脂としては、１００℃以上の耐熱性を有するものが好ましく、具体的には、低密度ポリエチレン、中密度ポリエチレン、高密度ポリエチレン、直鎖状低密度ポリエチレン、ポリプロピレン等のポリオレフィンが挙げられる。
熱融着層１２の厚さは１０〜２００μｍであることが好ましく、２０〜１００μｍであることがより好ましい。熱融着層１２の厚さが前記下限値以上であれば、充分に熱融着でき、前記上限値以下にすれば、熱融着層１２を容易に形成できる。
【００１２】
［接着層］
接着層１３は、基材１１と熱融着層１２とを接着可能な樹脂層である。
接着層１３を構成する接着剤としては、ポリエステルポリオール、ポリエーテルポリオールを主成分とするポリウレタン系２液硬化型接着剤であれば特に制限はない。
接着層１３の接着剤の塗布量は１．０〜５．０ｇ／ｍ２であることが好ましく、２．０〜４．０ｇ／ｍ２であることがより好ましい。
【００１３】
［ラミネート強度］
基材１１と熱融着層１２とのラミネート強度は、蒸し時間に影響を及ぼす。すなわち、基材１１と熱融着層１２とのラミネート強度が強すぎると、基材１１と熱融着層１２とが剥離しない状態で、後述する開封補助部４０にて熱融着層１２が引き伸ばされることによって、加熱開始から短時間で瞬間的に熱融着層１２に穴が開いて開口するため、包装袋１に水蒸気が充満した状態を維持できず蒸し時間が短くなるだけでなく、破裂音を伴って蒸気抜けするので、調理者が驚くおそれがある。一方、基材１１と熱融着層１２とのラミネート強度が適度であると、基材１１と熱融着層１２とが剥離しながら開封補助部４０にて熱融着層１２が引き伸ばされるため、まず熱融着層１２に針穴程度の蒸気抜けの開通口が形成される。その後、徐々に開通口は拡大するが、開通口の大きさは包装袋１の内圧とバランスの取れる大きさで留まるため、最小限の水蒸気のみが放出されることとなる。その結果、包装袋１の中に水蒸気が充満した状態を保つことができるので、充分な蒸し効果を得ることが可能となる。また、蒸気抜けに伴う音も小さいので、調理者が驚くあるいは恐怖心を抱くこともない。
具体的には、基材１１と熱融着層１２とのラミネート強度は０．１〜３．０Ｎ／１５ｍｍであることが好ましく、０．５〜２．０Ｎ／１５ｍｍであることがより好ましい。
上記のラミネート強度にするためには、接着剤の塗布量を適宜選択すればよい。また、接着層１３を構成する接着剤として、水やアルコールを溶媒とする水性接着剤を用いたり、接着方法として、押し出しラミネート法、ノンソルベントラミネート法、サーマルラミネート法などを選択してもよい。
【００１４】
（背シール部）
背シール部２０は、樹脂シート１０の熱融着層１２側の面の、互いに平行な一対の端縁同士が熱融着されて形成された部分である。本実施形態では、樹脂シート１０の長手方向の端縁にて、熱融着層１２，１２同士が熱融着されて背シール部２０が形成されている。
背シール部２０のシール幅（すなわち、背シール部２０の短手方向の長さ）は１０〜３０ｍｍであることが好ましい。背シール部２０のシール幅が前記下限値以上であれば、電子レンジ調理によって包装袋１が加熱されていたとしても背シール部２０を容易に摘んで開封することができる。一方、背シール部２０のシール幅が前記上限値を超えると、開封性が向上する反面、電子レンジ調理による包装袋１の膨張を妨げることとなり蒸気抜け性能が損なわれるだけでなく、樹脂シート１０を多く使用する分だけコストアップにつながることとなる。
【００１５】
背シール部２０には、開封開始部２１が設けられている。ここで、開封開始部２１は、包装袋１を開封しやすくするために、背シール部２０を容易に引き裂けるようにした部分である。本実施形態における開封開始部２１は、背シール部２０の短手方向に形成された直線状の切り込みであるＩノッチである。Ｉノッチは開封性の面で、開封開始部２１として好適である。
開封開始部２１の近傍には、開封開始部２１による開封位置、開封方向を示した表示を印刷してもよい。
【００１６】
（端縁シール部）
第１端縁シール部３０ａおよび第２端縁シール部３０ｂは、背シール部２０の長手方向に直交するように樹脂シートの端縁が熱融着されて形成された部分である。
各端縁シール部３０ａ，３０ｂのシール幅は５〜３０ｍｍであることが好ましい。各端縁シール部３０ａ，３０ｂのシール幅が前記下限値以上であれば、包装袋１が膨張した際にも充分に密封できる。しかし、各端縁シール部３０ａ，３０ｂのシール幅が前記上限値を超えると、包装袋１の実用性が損なわれる。
【００１７】
（開封補助部）
背シール部２０が形成されている側の面の樹脂シート１０には、基材１１が線状に切断され、熱融着層１２は切断されずに形成された開封補助部４０が設けられている。この開封補助部４０は、開封開始部２１の先端の前方、すなわち、開封開始部２１から開封した際の切り裂き方向（図１のＡ方向）の前方に配置されている。開封開始部２１は基材１１が切断されているから、基材１１が切断されていない部分よりも引き裂き強度が弱くなっている。
本実施形態における開封補助部４０は、直線状であり、背シール部２０の両側に、背シール部２０と平行に１本ずつ設けられ、その長さは背シール部２０の長手方向の長さと同一である。また、各開封補助部４０は、背シール部２０からの距離が同一にされている。
開封補助部４０は連続的な線であってもよいし、断続的な線であってもよい。
【００１８】
各開封補助部４０と背シール部２０の基部（付け根）との距離は、開封した際に食品を容易に取り出すことが可能な距離にされることが好ましい。
具体的には、開封補助部４０と背シール部２０との距離をＸ、包装袋１の側縁１ａと背シール部２０との距離をＹとした際に、Ｘ／Ｙが０．１５〜０．６５であることが好ましく、０．２０〜０．４０であることがより好ましい。Ｘ／Ｙが前記下限値以上であれば、開封した際に包装袋１が充分な大きさで開口するため、より容易に食品を取り出すことができ、前記上限値以下であれば、電子レンジによる加熱中に包装袋が膨張しやすくなり、充分に蒸し調理できる。
【００１９】
（製造方法）
本実施形態の包装袋１は、以下のように製造される。
まず、スリッタを用いて基材１１に開封補助部４０になる切り込みを２本平行に形成した後、その基材１１を、接着層１３を介して熱融着層１２に積層して樹脂シート１０を得る。次いで、得られた樹脂シート１０を、開封補助部４０と平行な方向が短手方向になるように且つ背シール部２０の両側に開封補助部４０が１本ずつ設けられるように、矩形状に裁断する。
次いで、裁断した樹脂シート１０の長手方向の中央にて、熱融着層１２側の面同士が接触するように折り返す。その後、樹脂シート１０の長手方向の端縁における熱融着層１２，１２同士を熱融着して、背シール部２０を形成する。
次いで、底部を形成するために、背シール部２０の長手方向の一方の端部側の、開口している樹脂シート１０の端縁を熱融着して第２端縁シール部３０ｂを形成する。
次いで、第２端縁シール部３０ｂを底部として、開口している反対側の樹脂シート１０の端縁から食品を充填した後、その開口している樹脂シート１０の端縁を熱融着して密封すると共に第１端縁シール部３０ａを形成する。
次いで、背シール部２０の短手方向に切り込みを入れてＩノッチからなる開封開始部２１を形成して、包装袋１を得る。
【００２０】
（食品）
上記包装袋１に包装される食品は、電子レンジによる加熱の際に食品内部から発生する水蒸気によって蒸し調理されるものであり、例えば、中華まんじゅう、シュウマイ等が挙げられる。
【００２１】
（作用効果）
上記包装袋１に収容された食品を調理する際には、食品を包装したまま電子レンジの内部の所定の位置に載置し、適宜設定した時間、加熱する。その加熱の際には、食品の内部から水蒸気が発生するため、包装袋１の内部の圧力が上昇し、膨張し、圧力に耐えられなくなった時点で包装袋１の開封補助部４０の熱融着層１２に針穴程度の蒸気抜けの開通口が形成されて内部の水蒸気を放出する。上記包装袋１は、加熱開始から短時間で瞬間的に開通口が形成されず、徐々にまた最小限の大きさで開通口が広がるため、食品から発生する水蒸気の放出を最小限に留めつつ、水蒸気を包装袋１の内部に充分な時間保持することができる。そのため、包装した食品を充分に蒸すことが可能となる。
また、加熱調理後、開封開始部２１から包装袋１を開封した際には、背シール２０、背シール部２０近傍の樹脂シートの順に包装袋１は引き裂かれ、図３に示すように、引き裂き先端Ｐは開封補助部４０に向かって進行する。引き裂き先端が開封補助部４０に到達した後、引き裂き強度が弱められている開封補助部４０に沿って引き裂かれる。これによって、包装袋１は大きく開かれるため、加熱調理後の内容物を開口部に引っ掛けて表皮に傷をつけたり、型崩れの不具合を起こすことなく、内容物を容易に取出すことができる。しかも、背シール部２０から開封することで、調理後に最も熱くなっている食品に手が触れにくくなっており、熱さを軽減できる。
さらに、上記包装袋１では、蒸気抜けにより形成された開通口が小さいことから、開通の際に生じる音が小さく、調理者が驚くあるいは恐怖感を抱くような破裂音に相当する大きい音は生じにくい。
【００２２】
なお、本発明は、上記実施形態に限定されない。
開封開始部であるＩノッチの形成方向は、背シール部２０の短手方向である必要はなく、包装袋を開封可能であれば、どの方向でも構わない。さらに、開封開始部は、Ｉノッチに限らず、Ｖノッチ、亀甲ノッチ、背シール部の粗面加工等であってもよい。
また、本発明において、開封補助部は、背シール部と平行である必要はなく、例えば、一方の端縁シール部（図示例では第１端縁シール部３０ａ）側から他方の端縁シール部（図示例では第２端縁シール部３０ｂ）側に向かうにつれて、背シール部２０から離間してもよい。
また、開封補助部は、背シール部の両側に少なくとも１本設けられていればよく、例えば、背シール部の両側に２本設けられていても構わない。また、背シール部の両側に設けられた各開封補助部は、背シール部からの距離が異なっていてもよい。また、開封補助部は直線状である必要はなく、曲線状であってもよい。
本発明の包装袋は、合掌袋（ピロー袋）でなくてもよく、包装袋の両側部に折り込み部を有するサイドガゼットの袋であってもよい。
【実施例】
【００２３】
以下、実施例を示して本発明をより具体的に説明する。ただし、本発明は、以下の実施例に限定されるものではない。
なお、下記の例において、樹脂シートにおける基材と熱融着層とのラミネート強度は、東洋精機製作所製Ｍ−１型引張試験機を用い、Ｔ型剥離、引張速度３００ｍｍ／分の条件で測定した値である。測定回数は３回とし、ラミネート強度の範囲と平均を求めた。
【００２４】
（実施例１）
本例の包装袋は、図１に示すものであり、樹脂シートが熱融着され、背シール部２０および端縁シール部３０ａ，３０ｂが形成されて、中華まんじゅう（あんまん）が包装されたものである。背シール部２０のシール幅は２０ｍｍとし、包装袋１の、背シール部２０と平行方向の長さは１６０ｍｍ、各端縁シール部３０ａ，３０ｂと平行方向の長さは１４０ｍｍとした。
この包装袋１では、基材のみが切断された、背シール部２０と平行な開封補助部４０が、背シール部２０と同じ側の面に、背シール部２０の両側に１本ずつ設けられている。開封補助部４０と背シール部２０との距離は２０ｍｍとした。また、背シール部２０の、第１端縁シール部３０ａ側の端部から２０ｍｍの位置にはＩノッチからなる開封開始部２１を形成した。
本例における樹脂シート１０としては、基材が厚さ２０μｍの二軸延伸プロピレンフィルム、接着層がポリエーテルポリオールとジイソシアネートからなるポリウレタン系２液硬化型接着剤（塗布量２．２ｇ／ｍ２）、熱融着層が厚さ４０μｍの直鎖状低密度ポリエチレンからなる積層シートを用いた。また、基材と熱融着層とのラミネート強度は０．８〜２．０Ｎ／１５ｍｍ（平均値１．２Ｎ／１５ｍｍ）とした。
【００２５】
（実施例２）
樹脂シート１０として、基材が厚さ１２μｍの二軸延伸ポリエチレンテレフタレートフィルム、接着層がポリエーテルポリオールとジイソシアネートからなるポリウレタン系２液硬化型接着剤（塗布量２．２ｇ／ｍ２）、熱融着層が厚さ４０μｍの直鎖状低密度ポリエチレンからなり、基材と熱融着層とのラミネート強度が１．５〜２．５Ｎ／１５ｍｍ（平均値２．０Ｎ／１５ｍｍ）の積層シートを用いたこと以外は実施例１と同様にして包装袋を得た。
【００２６】
（実施例３）
樹脂シート１０として、基材が厚さ２０μｍの二軸延伸ポリプロピレンフィルム、接着層がポリエステルポリオールとジイソシアネートからなるポリウレタン系２液硬化型接着剤（塗布量３．３ｇ／ｍ２）、熱融着層が厚さ４０μｍの直鎖状低密度ポリエチレンからなり、基材と熱融着層とのラミネート強度が１．５〜３．０Ｎ／１５ｍｍ（平均値２．５Ｎ／１５ｍｍ）の積層シートを用いたこと以外は実施例１と同様にして包装袋を得た。
【００２７】
（実施例４）
樹脂シート１０として、基材が厚さ１２μｍの二軸延伸ポリエチレンテレフタレートフィルム、接着層がポリエステルポリオールとジイソシアネートからなるポリウレタン系２液硬化型接着剤（塗布量３．３ｇ／ｍ２）、熱融着層が厚さ４０μｍの直鎖状低密度ポリエチレンからなり、基材と熱融着層とのラミネート強度が３．５〜５．０Ｎ／１５ｍｍ（平均値４．２Ｎ／１５ｍｍ）の積層シートを用いたこと以外は実施例１と同様にして包装袋を得た。
【００２８】
（比較例１）
樹脂シート１０として、基材が厚さ２０μｍのヒートシールポリプロピレンフィルムからなり、開封補助線が設けられていないものを用いたこと以外は実施例１と同様にして包装袋を得た。
【００２９】
（比較例２）
開封補助部４０を背シール部２０の片側に１本のみとしたこと以外は実施例１と同様にして包装袋を得た。
【００３０】
［評価］
各実施例および各比較例について、電子レンジ加熱調理による蒸し時間、電子レンジ加熱調理後の中華まんじゅうの水分残存率を下記に示すように測定した。測定結果を表１に示す。なお、電子レンジとしては、東芝社製ＥＲ−Ｅ８を用い、加熱条件は５００Ｗで７０秒間とした。
また、加熱調理後、開封開始点から開封した際の開口の大きさを目視により評価した。評価結果を表１に示す。
また、開封後の内容物（中華まんじゅう）の取り出し性について、下記の基準で評価した。
・蒸し時間
電子レンジによる加熱開始から包装袋が最大に膨張するまでの時間（Ａ）と、加熱開始から包装袋内部の蒸気が外部に放出し始めるまでの時間（Ｂ）を測定した。蒸し時間は（Ｂ）−（Ａ）の式により求められる。蒸し時間が長くなる程、良好に調理されていることを意味する。
・水分残存率
電子レンジ加熱調理後の中華まんじゅうの皮の水分残存率を、赤外線水分計（ケツト科学研究所製ＦＤ−６１０）を用いて測定した。なお、調理前の水分残存率を１００％とした。水分残存率が高い程、良好に調理されていることを意味する。
・内容物取り出し性
○：内容物の表皮に傷をつけることなく容易に取り出すことができた。
×：内容物を取り出しにくかった。
【００３１】
【表１】
0005948022.tif 000002
【００３２】
包装袋に２本の開封補助部を設けた実施例１〜４の包装袋は、充分な蒸し時間を有し、調理後の水分残存率が高かった。また、開封開始部から開封した際に大きく開口するため、表皮に傷をつけることなく内容物を容易に取り出すことができた。
樹脂シートが単層のシートである上に開封補助部がない比較例１の包装袋は、開封開始部から開封した際の開口が小さく、内容物を取り出しにくかった。
包装袋に設けた開封補助部の本数が１本であった比較例２の包装袋は、同じラミネート強度とした実施例１よりも、蒸し時間が短く、調理後の水分残存率が低かった。また、開封開始部から開封した際の開口が小さく、内容物を取り出しにくかった。
【００３３】
また、実施例１，２，３では、開通口の大きさが２ｍｍ×４ｍｍ（米粒大）と小さく、包装袋が膨張状態を維持したまま、「スー」という小さい音を発しながら通蒸（蒸気抜け）した。このように蒸気抜けすると、蒸し効果がより高くなる。
実施例４では、膨張状態から「ブスッ」というやや大きい音と共に開通口が大きく開き（５ｍｍ×８ｍｍ）、瞬時に通蒸（蒸気抜け）し、膨張状態にあった包装袋が萎んでしまった。この場合、実施例１，２，３よりも蒸し効果はやや低くなる。
比較例１では、「ボンッ」という大きい音と共に袋が破裂した。この場合には、蒸し効果は低い。
【符号の説明】
【００３４】
１  包装袋
１０  樹脂シート
１１  基材
１２  熱融着層
２０  背シール部
２１  開封開始部
３０ａ  第１端縁シール部
３０ｂ  第２端縁シール部
４０  開封補助部
【図１】
0005948022.tif 000003
【図２】
0005948022.tif 000004
【図３】
0005948022.tif 000005